(57)【特許請求の範囲】
【請求項１】
α，β−エチレン性不飽和カルボン酸反復単位と，α，β−エチレン性不飽和モノマー反復単位とを含むコポリマーを含有する第１ポリマーと，架橋剤とを含み，前記α，β−エチレン性不飽和カルボン酸反復単位の含量がコポリマー総重量を基準に１０重量％以上であるオーバーコート層と，
電荷輸送化合物と，
電荷発生化合物と，
導電基板と，
を含み，
前記架橋剤は，多官能性アジリジン系化合物であることを特徴とする，電子写真感光体。
【請求項２】
前記α，β−エチレン性不飽和カルボン酸はメタクリル酸であり，前記α，β−エチレン性不飽和モノマーはメチルメタクリレートであることを特徴とする，請求項１に記載の電子写真感光体。
【請求項３】
前記α，β−エチレン性不飽和カルボン酸反復単位の含量が２５重量％以上であることを特徴とする，請求項１または２のいずれかに記載の電子写真感光体。
【請求項４】
前記電荷輸送化合物が少なくとも二つの複素環と少なくとも二つのヒドラゾン基とを含むことを特徴とする，請求項項１，２または３のいずれかに記載の電子写真感光体。
【請求項５】
前記電荷輸送化合物が少なくとも二つのカルバゾール基と少なくとも二つのヒドラゾン基とを含むことを特徴とする，請求項１，２または３のいずれかに記載の電子写真感光体。
【請求項６】
前記オーバーコート層は前記第１ポリマーと，前記第１ポリマー層のα，β−エチレン性不飽和モノマーとは相異なるα，β−エチレン性不飽和モノマーから派生した第２ポリマーとのブレンドを含み，
前記第１ポリマーの含量はオーバーコート層の総重量を基準に少なくとも１０重量％であることを特徴とする，請求項１，２，３，４または５のいずれかに記載の電子写真感光体。
【請求項７】
α，β−エチレン性不飽和カルボン酸反復単位と，α，β−エチレン性不飽和モノマー反復単位とを含むコポリマーと，架橋剤とを含み，前記α，β−エチレン性不飽和カルボン酸反復単位の含量がコポリマー総重量を基準に１０重量％以上であり，前記コポリマーの酸価が少なくとも６０ｍｇ  ＫＯＨ／コポリマー１ｇであるオーバーコート層と，
電荷輸送化合物と，
電荷発生化合物と，
導電基板と，
を含み，
前記架橋剤は，多官能性アジリジン系化合物であることを特徴とする，電子写真感光体。
【請求項８】
前記α，β−エチレン性不飽和カルボン酸はメタクリル酸であり，前記α，β−エチレン性不飽和モノマーはメチルメタクリレートであることを特徴とする，請求項７に記載の電子写真感光体。
【請求項９】
前記コポリマーの酸価が少なくとも１５０ｍｇ  ＫＯＨ／コポリマー１ｇであることを特徴とする，請求項７または８のいずれかに記載の電子写真感光体。
【請求項１０】
前記電荷輸送化合物が少なくとも二つの複素環と少なくとも二つのヒドラゾン基とを含むことを特徴とする，請求項７，８または９のいずれかに記載の電子写真感光体。
【請求項１１】
前記電荷輸送化合物が少なくとも二つのカルバゾール基と少なくとも二つのヒドラゾン基とを含むことを特徴とする，請求項７，８または９のいずれかに記載の電子写真感光体。
【請求項１２】
前記オーバーコート層が前記オーバーコート層の総重量を基準に１０重量％以下の架橋剤をさらに含むことを特徴とする，請求項７，８，９，１０，または１１のいずれかに記載の電子写真感光体。
【請求項１３】
前記α，β−エチレン性不飽和カルボン酸反復単位の含量は１０重量％以上であることを特徴とする，請求項１２に記載の電子写真感光体。
【請求項１４】
前記架橋剤の含量が５重量％以下であることを特徴とする，請求項１２または１３のいずれかに記載の電子写真感光体。
【請求項１５】
前記架橋剤が多官能性アジリジン系化合物であることを特徴とする，請求項１２，１３または１４のいずれかに記載の電子写真感光体。
【請求項１６】
前記オーバーコート層がα，β−エチレン性不飽和カルボン酸反復単位と，α，β−エチレン性不飽和モノマー反復単位とを含むコポリマーを含み，前記コポリマーの酸価が少なくとも１５０ｍｇ  ＫＯＨ／コポリマー１ｇであることを特徴とする，請求項１２，１３，１４または１５のいずれかに記載の電子写真感光体。
【請求項１７】
前記コポリマーの酸価が少なくとも３００ｍｇ  ＫＯＨ／コポリマー１ｇであることを特徴とする，請求項１２，１３，１４，１５または１６のいずれかに記載の電子写真感光体。
【請求項１８】
前記オーバーコート層は，α，β−エチレン性不飽和カルボン酸反復単位と，α，β−エチレン性不飽和モノマー反復単位とを含むコポリマーを含む第１ポリマーと，前記第１ポリマー層のα，β−エチレン性不飽和モノマーとは相異なるα，β−エチレン性不飽和モノマーから派生した第２ポリマーとのブレンドを含み，
前記第１ポリマーの含量はオーバーコート層の総重量を基準に少なくとも２５重量％であることを特徴とする請求項７，８，９，１０，１１，１２，１３，１４，１５，１６または１７のいずれかに記載の電子写真感光体。
【請求項１９】
前記オーバーコート層は，前記オーバーコート層重量を基準に５重量％以下である架橋剤を含むことを特徴とする，請求項１８に記載の電子写真感光体。
【請求項２０】
前記架橋剤が多官能性アジリジン系化合物であることを特徴とする，請求項１９に記載の電子写真感光体。
【請求項２１】
前記オーバーコート層は酸価が少なくとも１５０ｍｇ  ＫＯＨ／ブレンド１ｇであるブレンドを含むことを特徴とする，請求項１８，１９または２０のいずれかに記載の電子写真感光体。
【請求項２２】
前記ブレンドの酸価が少なくとも３００ｍｇ  ＫＯＨ／ブレンド１ｇであるブレンドを含むことを特徴とする，請求項２１に記載の電子写真感光体。
【発明の詳細な説明】
【０００１】
【発明の属する技術分野】
本発明は，電子写真感光体にかかり，特に，新規なオーバーコート層を有する電子写真用有機感光体に関する。
【０００２】
【従来の技術】
電子写真法における電子写真用有機感光体（以下では，単に，感光体，有機感光体，電子写真感光体という場合もある。）は，プレート，ベルト，ディスク又はドラム形状を有し，導電基板上に絶縁性光導電性要素を保有している。かかる有機感光体は，まず，光導電性要素の表面を静電気的に均一に帯電させた後，帯電された表面を光のパターン通りに露光することにより，画像が形成される。この露光により光照射領域にだけ電荷を選択的に分散させて帯電領域及び放電領域（非帯電領域）パターンを形成する。その後，液体又は固体トナーを帯電又は放電領域上に塗布して光導電層の表面上に色調イメージを形成する。このように形成された色調イメージは，紙またはフィルムのような収容体の表面に転写されるか，あるいは上記感光体表面が画像の永久的な収容体としての機能を果たす。臨時または中間収容体が使用されるとき，このような画像形成方法は複数回繰り返される。
【０００３】
光導電性要素は有機または無機材料からなり，単一層または複数層をなす。光導電層要素が単一層形態である場合には，電荷輸送物質及び電荷発生物質が高分子結合剤と結合されて導電性基板上に塗布される。光導電層要素が複数層形態である場合には電荷輸送物質及び電荷発生物質を用いて別途の層を形成し，高分子結合剤と選択的に結合されて導電基板上に塗布される。
【０００４】
電荷輸送層及び電荷発生層は下記２種類の配列を有する。第一の配列（「二重層」配列）によれば，電荷発生層が導電性基板上に塗布され，電荷輸送層はこの電荷発生層の上部に形成される。第二の配列（「逆二重層」配列）によれば，前述した電荷輸送層及び電荷発生層の積層順序が逆になる。
【０００５】
感光体は，適用する電子写真工程によって目的とする感度及び電気的特性を有することが要求される。反復的に使われる感光体は，コロナ帯電，トナー現像，収容体に転写される工程及び洗浄処理中に加わる電気的及び機械的な力に対して，耐久性に優れることが求められる。また，感光体の表面層はトナーによって汚れるので，離型特性（ｒｅｌｅａｓｅ  ｐｒｏｐｅｒｔｙ）に優れることが求められる。さらに，感光体の表面は，放電後，感光体の表面に電荷が残留して印刷物のバックグラウンド問題が発生しないように，電気伝導性（ｅｌｅｃｔｒｏｃｏｎｄｕｃｔｉｖｅ  ｐｒｏｐｅｒｔｉｅｓ）に優れることが求められる。
【０００６】
感光体の表面層が前述したように好ましい特性を有するように，感光体には光導電性要素を保護するオーバーコート層が形成される。オーバーコート層は一般的にフッ素化されたポリマー，シロキサンポリマー，フルオロシリコンポリマー，シラン，ポリエチレン，ポリプロピレン，ポリウレタン，ポリカーボネート，ポリエステル，アクリレーティッドポリウレタン（ａｃｒｙｌａｔｅｄ  ｐｏｌｙｕｒｅｔｈａｎｅ），アクリレーティッドエポキシ樹脂（ａｃｒｙｌａｔｅｄｐｏｌｙｅｓｔｅｒ）またはこれらの組合せからなる。ところが，たとえこのようなオーバーコート層が耐摩擦性及び耐久性などの機械的特性に優れているとしても，電気伝導性が十分でないという問題がある。
【０００７】
米国特許第４，００６，０２０号（Ｐｏｌａｓｔｒｉ  ｅｔ  ａｌ．）には，オーバーコート層を有する静電気感光体が開示されている。このオーバーコート層は，第１ポリマーとして，メチルメタクリレート，ｎ−ブチルアクリレート，アクリル酸またはメタクリル酸のターポリマーと，第２ポリマーとして，スチレンとマレイン酸無水物のコポリマーとを含む。
【０００８】
また，米国特許第３，７５３，７０９号（Ｓｔａｕｄｅｎｍａｙｅｒ  ｅｔ  ａｌ．）には，電子写真要素用オーバーコート層が開示されている。このオーバーコート層は，ビニールアセテートと，アクリル酸とメタクリル酸とを含むα，β−エチレン性不飽和カルボン酸のうち選択された一つのコポリマーとを含む。
【０００９】
また，米国特許第４，１８１，５２６号（Ｂｌａｋｅｙ  ｅｔ  ａｌ．）には，電子写真要素用オーバーコート層が開示されている。このオーバーコート層は，メチルメタクリレート，メタクリル酸，２−アセトアセトキシエチルメタクリレートのターポリマーを含む。
【００１０】
また，米国特許４，０６２，６８１号（Ｌｅｗｉｓ  ｅｔ  ａｌ．）には，電子写真要素用オーバーコート層が開示されている。このオーバーコート層は，ホモポリマー，コポリマーまたはそのブレンドと，α，β−エチレン性不飽和カルボン酸またはこれらの部分的なアルキルエステルと，２０重量％以上の有機架橋剤を含むポリマー組成物とを含有する。かかるオーバーコート層形成物質の具体的な例として，イミン末端基を有する架橋剤によって硬化されたポリ（メチルメタクリレート−コ−メタクリル酸）がある。
【００１１】
また，米国特許第４，０１２，２５５号（ＭｃＭｕｌｌｅｎ  ｅｔ  ａｌ．）には，電子写真要素のオーバーコート層が開示されている。このオーバーコート層は，メチルメタクリレート４５−６５モル％と，ｎ−ブチルアクリレート２５−４０モル％と，アクリル酸またはメタクリル酸５−１５モル％のターポリマーとを含む。
【００１２】
また，米国特許第４，７３４，３４７号（Ｅｎｄｏ  ｅｔ  ａｌ．）には，フルオロオレフィンとメタクリル酸またはアクリル酸のモノマーユニットを有するフッ素含有コポリマーとを含むオーバーコート層が開示されている。
【００１３】
また，米国特許第４，３０１，２２５号（Ｈｅｒｒｍａｎｎ  ｅｔ  ａｌ．）には，ビニールアセテート−クロトン酸，ビニールアセテート−マレイン酸及びスチレン−マレイン酸のようなクロトン酸またはマレイン酸コポリマーを含むオーバーコート層が開示されている。
【００１４】
しかし，画像品質をより改善するために，電気伝導度，透明度及び耐久性がさらに改善されたオーバーコート層が希求されている。
【００１５】
【発明が解決しようとする課題】
本発明が解決しようとする技術的課題は，上記問題点を解決して，機械的及び物理的特性に優れるだけでなく電気伝導性もが改善されており，高品質の画像を提供することが可能な新規かつ改良されたオーバーコート層を有する電子写真用感光体を提供することである。
【００１６】
【課題を解決するための手段】
上記技術的課題を解決するために本発明の第１の観点によれば，α，β−エチレン性不飽和カルボン酸反復単位と，α，β−エチレン性不飽和モノマー反復単位とを含むコポリマーを含有する第１ポリマーと，架橋剤とを含み，上記α，β−エチレン性不飽和カルボン酸反復単位の含量がコポリマー総重量を基準に１０重量％以上であるオーバーコート層と，電荷輸送化合物と，電荷発生化合物と，導電基板とを含み，上記架橋剤が多官能性アジリジン系化合物であることを特徴とする，電子写真感光体が提供される。
【００１７】
また，上記α，β−エチレン性不飽和カルボン酸はメタクリル酸であり，上記α，β−エチレン性不飽和モノマーはメチルメタクリレートであるように構成してもよい。
【００１８】
また，上記α，β−エチレン性不飽和カルボン酸反復単位の含量は特に２５重量％以上であるように構成してもよい。
【００１９】
また，上記電荷輸送化合物は少なくとも二つの複素環と少なくとも二つのヒドラゾン基とを含む，または，少なくとも二つのカルバゾール基と少なくとも二つのヒドラゾン基とを含むように構成してもよい。そのうちでも，上記電荷輸送化合物はカルバゾール１，１−ジナフチルヒドラゾン化合物であるように構成してもよい。
【００２０】
また，上記オーバーコート層は第１ポリマーと，第１ポリマー層のα，β−エチレン性不飽和モノマーとは異なるα，β−エチレン性不飽和モノマーから派生された第２ポリマーとのブレンドを含み，上記第１ポリマーの含量はオーバーコート層の総重量を基準に少なくとも１０重量％であるように構成してもよい。
【００２１】
また，上記課題を解決するため本発明の別の観点によれば，α，β−エチレン性不飽和カルボン酸反復単位と，α，β−エチレン性不飽和モノマー反復単位と，架橋剤とを含み，上記α，β−エチレン性不飽和カルボン酸反復単位の含量がコポリマー総重量を基準に１０重量％以上であり，上記酸価が少なくとも６０ｍｇ  ＫＯＨ／コポリマー１ｇであるコポリマーを含むオーバーコート層と，電荷輸送化合物と，電荷発生化合物と，導電基板とを含み，上記架橋剤が多官能性アジリジン系化合物であることを特徴とする，電子写真感光体が提供される。
【００２２】
また，上記α，β−エチレン性不飽和カルボン酸はメタクリル酸であり，上記α，β−エチレン性不飽和モノマーはメチルメタクリレートであるように構成してもよい。
【００２３】
また，上記コポリマーの酸価が少なくとも１５０ｍｇ  ＫＯＨ／コポリマー１ｇであるように構成してもよい。
【００２４】
また，上記電荷輸送化合物は少なくとも二つの複素環と少なくとも二つのヒドラゾン基とを含む，または，少なくとも二つのカルバゾール基と少なくとも二つのヒドラゾン基とを含むように構成してもよい。そのうちでも，上記電荷輸送化合物はカルバゾール１，１−ジナフチルヒドラゾン化合物であるように構成してもよい。
【００２５】
また，上記オーバーコート層がオーバーコート層の総重量を基準に１０重量％以下の架橋剤をさらに含むように構成してもよい。
【００２６】
また，上記α，β−エチレン性不飽和カルボン酸反復単位の含量は１０重量％以上であるように構成してもよく，また，上記架橋剤の含量が，５重量％以下であるようにしてもよい。
【００２７】
また，上記架橋剤は多官能性アジリジン系化合物であるように構成してもよい。
【００２８】
また，上記オーバーコート層はα，β−エチレン性不飽和カルボン酸反復単位と，α，β−エチレン性不飽和モノマー反復単位とを含むコポリマーを含み，上記コポリマーの酸価が少なくとも１５０ｍｇ  ＫＯＨ／コポリマー１ｇであるように構成してもよい。さらに，上記コポリマーの酸価が少なくとも３００ｍｇ  ＫＯＨ／コポリマー１ｇであるように構成してもよい。
【００２９】
また，上記オーバーコート層がα，β−エチレン性不飽和カルボン酸反復単位と，α，β−エチレン性不飽和モノマー反復単位とを含むコポリマーを含み，コポリマーの酸価が少なくとも１５０ｍｇ  ＫＯＨ／コポリマー１ｇであるように構成してもよい。
【００３０】
また，上記コポリマーの酸価が少なくとも３００ｍｇ  ＫＯＨ／コポリマー１ｇであるように構成してもよい。
【００３１】
また，上記オーバーコート層は，α，β−エチレン性不飽和カルボン酸反復単位と，α，β−エチレン性不飽和モノマー反復単位とを含むコポリマーを含む第１ポリマーと，第１ポリマー層のα，β−エチレン性不飽和モノマーとは相異なるα，β−エチレン性不飽和モノマーから派生した第２ポリマーとのブレンドを含み，第１ポリマーの含量はオーバーコート層の総重量を基準に少なくとも２５重量％ように構成してもよい。
【００３２】
また，上記オーバーコート層は，オーバーコート層重量を基準に５重量％以下である架橋剤を含むように構成してもよい。
【００３３】
また，上記架橋剤が多官能性アジリジン系化合物であるように構成してもよい。
【００３４】
また，上記オーバーコート層は酸価が少なくとも１５０ｍｇ  ＫＯＨ／ブレンド１ｇであるブレンドを含むように構成してもよい。
【００３５】
また，ブレンドの酸価が少なくとも３００ｍｇ  ＫＯＨ／ブレンド１ｇであるブレンドを含むように構成してもよい。
【００３６】
上記のように，上記コポリマーはα，β−エチレン性不飽和カルボン酸反復単位と，α，β−エチレン性不飽和モノマー反復単位とを含み，上記コポリマーの酸価は少なくとも６０ｍｇ  ＫＯＨ／コポリマー１ｇである。上記コポリマーは，第２ポリマーとブレンド状態に存在するか，またはα，β−エチレン性不飽和カルボン酸反復単位とは異なるα，β−エチレン性不飽和モノマーから派生されたユニット及び／又はα，β−エチレン性不飽和モノマー反復単位を含むコポリマーとブレンド状態に存在する。上記コポリマーまたはコポリマーブレンドは架橋されるか，または架橋されうる（後続処理によって）層に存在し，架橋能力はα，β−エチレン性不飽和カルボン酸またはα，β−エチレン性不飽和モノマーのグループと反応する別個の架橋剤によって影響される。なお，ここでいう「別個」とはα，β−エチレン性不飽和カルボン酸またはα，β−エチレン性不飽和モノマー以外の化合物を意味する。
【００３７】
【発明の実施の形態】
以下に添付図面を参照しながら，本発明の好適な実施の形態について詳細に説明する。
【００３８】
本実施形態では，優れた機械的特性及び電子伝導特性を有する新規なオーバーコート層を有する電子写真感光体が提供される。上記感光体は液体トナーと共に使われて高品質の画像を形成できる。画像形成のサイクルが反復されても，上記画像の質は高品質に維持される。
【００３９】
上記感光体は，例えば，プレート，ドラム，ディスクまたはベルト形態であり，好ましくはフレキシブルベルト状である。上記感光体は，導電基板と，例えば単一層の感光性要素（感光性成分）とを含むが，上記単一層の感光性要素はポリマー結合剤と電荷輸送化合物と電荷発生化合物とを含む。しかし，好ましくは，上記感光体は，導電基板と，例えば二層構造を有する感光性要素とからなり，上記二層構造の感光性要素は電荷発生層と電荷輸送層とを具備する。上記電荷発生層は，例えば，導電基板と電荷輸送層との間に位置する。または，上記感光性要素は，例えば，導電基板と電荷発生層との間に電荷輸送層が形成されたインバーテッド構造を有することもある。
【００４０】
導電基板は，例えば，フレキシブルウェブまたはフレキシブルベルト状のようにフレキシブルであるか，または，例えば，ドラム状のようにフレキシブルでない形態であってもよい。一般に，フレキシブル導電基板は，絶縁基板と導電物質層とを含む。上記絶縁基板は，例えば，ペーパーまたはポリエチレンテレフタレート，ポリイミド，ポリスルホン，ポリエチレンナフタレート，ポリプロピレン，ナイロン，ポリエステル，ポリカーボネート，ポリビニールフルオライド，ポリスチレンなどのようなフィルム形成用ポリマーからなる。導電基板は，一般に機械的安定性を有する程度の適切な厚さにする。例えば，フレキシブルウェブ基板は，例えば０．０１〜１ｍｍの厚さを有し，ドラム基板は例えば０．５〜２ｍｍの厚さを有するようにしてもよい。支持基板の具体的な例としては，ポリエーテルスルホン（商品名  Ｓｔａｂａｒ  Ｓ−１００，ＩＣＩ社），ポリビニールフルオライド（商品名  Ｔｅｄｌａｒ，Ｅ．Ｉ．Ｄｕｐｏｎｔ  ｄｅ  Ｎｅｍｏｕｒｓ＆Ｃｏｍｐａｎｙ），ポリビスフェノール−Ａ  ポリカーボネート（商品名  Ｍａｋｒｏｆｏｌ，Ｍｏｂａｙ  Ｃｈｅｍｉｃａｌ  Ｃｏｍｐａｎｙ）及び無定形ポリエチレンテレフタレート（商品名  Ｍｅｌｉｎａｒ，ＩＣＩ  Ａｍｅｒｉｃａ，Ｉｎｃ．）などがある。
【００４１】
上記導電基板を構成する導電物質としては，例えば，グラファイト，カーボンブラック，ヨウ化物，ポリピロール及び商品名カルゴンコンダクティブポリマー２６１（Ｃａｌｇｏｎ  Ｃｏｒｐｏｒａｔｉｏｎ，Ｉｎｃ．，）のような伝導性ポリマー；アルミニウム，チタン，クロム，黄銅，金，銅，パラジウム，ニッケルまたはステンレススチールのような金属；酸化スズまたはインジウム酸化物のような金属酸化物があり，特にアルミニウムであることが好ましい。
【００４２】
本実施形態にかかる光導電性要素を構成する電荷発生化合物は，染料及び顔料のように光を吸収して電荷キャリアを生成する物質である。このような電荷発生化合物の例としては，金属抜きフタロシアニン（例：商品名  １ｘ−ｆｏｒｍ−ｆｒｅｅ  ｐｈｔｈａｌｏｃｙａｎｉｎｅ，Ｚｅｎｅｃａ，Ｉｎｃ．），チタンフタロシアニン，銅フタロシアニン，オキシチタンフタロシアニン，ヒドロキシガリウムフタロシアニンのような金属フタロシアニン，スクアリリウム染料及び顔料，ヒドロキシ−置換されたスクアリリウム顔料，ペリリミド，多核性キノン（Ａｌｌｉｅｄ  Ｃｈｅｍｉｃａｌ  Ｃｏｒｐｏｒａｔｉｏｎ，商品名：Ｉｎｄｏｆａｓｔ  Ｄｏｕｂｌｅ  Ｓｃａｒｌｅｔ，Ｉｎｄｏｆａｓｔ  ＶｉｏｌｅｔＬａｋｅ  Ｂ，Ｉｎｄｏｆａｓｔ  Ｂｒｉｌｌｉａｎｔ  Ｓｃａｒｌｅｔ  及び  Ｉｎｄｏｆａｓｔ  Ｏｒａｎｇｅ），キナクリドン（Ｄｕｐｏｎｔ社，商品名：Ｍｏｎａｓｔｒａｌ  Ｒｅｄ，Ｍｏｎａｓｔｒａｌ  Ｖｉｏｌｅｔ  及び  Ｍｏｎａｓｔｒａｌ  Ｒｅｄ  Ｙ），ペリノンを含むナフタレン１，４，５，８−テトラカルボン酸誘導体顔料，テトラベンゾポルフィリン，テトラナフタレンポルフィリン，インジゴ−及びチオインジゴ染料，ベンゾチオキサンセン誘導体，ペリレン３，４，９，１０−テトラカルボン酸誘導体顔料，ビスアゾ−，トリアゾ−及びテトラキスアゾ−顔料を含有しているポリアゾ−顔料，ポリメチン染料，キナゾリン基の含有染料，３次アミン，無定形セレン，セレン−テルル，セレン−テルル−ヒ素，セレン−ヒ素，カドミウムスルホセレン化物，カドミウムセレン化物のようなセレン合金，カドミウムスルフィド及びその混合物がある。電荷発生化合物はオキシチタンフタロシアニン，ヒドロキシガリウムフタロシアニンまたはその化合物などである。
【００４３】
電荷発生層は電荷発生層重量を基準に１０〜９０重量％，好ましくは２０〜７５重量％の結合剤を含む。
【００４４】
電子写真に適用可能な電荷輸送化合物は，多様な種類がある。電荷輸送層に用いられる電荷輸送化合物は，特に制限されるものではないが，例えば，ピラゾリン誘導体，フルオリン誘導体，オキサジアゾール誘導体，スチレン誘導体，ヒドラゾン誘導体，カルバゾールヒドラゾン誘導体，トリアリルアミン類，ポリビニールカルバゾール，ポリビニールピレン，ポリアセナフチレンまたは少なくとも二つのヒドラゾン基と，トリフェニルアミンと，カルバゾール，ジュロリジン，フェノチアジン，フェナジン，フェノオキサジン，フェノキサチン，チアゾール，オキサゾール，イソキサゾール，ジベンゾ（１，４）ジオキシン，チアントレン，イミダゾール，ベンゾチアゾール，ベンゾトリアゾール，ベンゾオキサゾール，ベンジイミダゾール，キノリン，イソキノリン，キノキサリン，インドール，インダゾール，ピロール，プリン，ピリジン，ピリダジン，ピリミジン，ピラジン，トリアゾール，オキサジアゾール，テトラゾール，チアジアゾール，ベンズイソキサゾール，ベンズイソチアゾール，ジベンゾフラン，ジベンゾチオフェン，チオフェン，チアナフタレン，キナゾリンまたはシンノリンのような複素環からなる群から選択された二つ以上のグループを含むマルチ−ヒドラゾン化合物などであってもよい。上記マルチ−ヒドラゾン化合物は，米国特許第６，０６６，４２６号及び米国仮出願Ｓｅｒ．Ｎｏｓ．６０／２４２５１７，６０／２９６８０３，６０／２９６８０６，６０／２９６８２２，６０／２９６９７９，６０／３０３５６７及び６０／３０３６３１に記載されている。上記特許出願及び仮出願は本明細書に参照として組み込まれる。また，他の電荷輸送化合物は，本明細書に参照として組み込まれた米国仮出願Ｓｅｒ．Ｎｏ．６０／３１１６０１に記載されているように，例えば，カルバゾール１，１−ジナフチルヒドラゾン及びその誘導体を含む。
【００４５】
電荷輸送層は，例えば，電荷輸送層重量を基準に２５〜６０重量％，より好ましくは３５〜５０重量％の電荷輸送物質を含有する。また，この電荷輸送物質以外の成分としては，例えば，結合剤および一般的な添加剤などを必要に応じて含んでいてもよい。上記電荷輸送層は，例えば，１０〜４０ミクロンの厚さを有し，当該技術分野で公知の方法によって形成される。
【００４６】
便宜上，電荷輸送層は，例えば，電荷輸送物質とポリマー結合剤とを有機溶媒に分散させるかまたは溶解させ，かかる分散液または溶液をその下部層の上部にコーティングした後，乾燥させて形成される。同様に，上記電荷発生層は，例えば，電荷発生化合物及びポリマー結合剤を有機溶媒に溶解させるかまたは分散させ，上記溶液または分散液を下部層の上部にコーティングした後乾燥させて形成する。
【００４７】
上記結合剤は，電荷輸送化合物（電荷輸送層の場合）及び電荷発生化合物（電荷発生層の場合）を分散または溶解させなければならない。電荷発生層と電荷輸送層用結合剤の具体的な例として，ポリスチレン−コ−ブタジエン，改質アクリルポリマー，ポリビニールアセテート，スチレン−アルキル樹脂，ソーヤ−アルキル樹脂，ポリビニールクロライド，ポリビニリデンクロライド，ポリアクリロニトリル，ポリカーボネート，ポリアクリル酸，ポリアクリレート，ポリメタクリレート，スチレンポリマー，ポリビニールブチラル，アルキド樹脂，ポリアミド，ポリウレタン，ポリエステル，ポリスルホン，ポリエーテル，ポリケトン，フェノキシ樹脂，エポキシ樹脂，シリコン樹脂，ポリシロキサン，ポリ（ヒドロキシエテール）樹脂，ポリヒドロキシスチレン樹脂，ノボラック，ポリ（フェニルグリシジルエーテル）−コ−ジシクロペンタジエン，前述したポリマーで使われたモノマーのコポリマー及びこれらの組合せなどがある。
【００４８】
上記結合剤は，特にポリカーボネートであることが好ましく，この具体例としては，ビスフェノールＡから派生されたポリカーボネートＡ，シクロヘキシリデンビスフェノールから派生されたポリカーボネート−Ｚ，メチルビスフェノールＡから派生されたポリカーボネートＣ及びポリエステルカーボネートなどがある。
【００４９】
本実施形態にかかるオーバーコーティング層は，α，β−エチレン性不飽和カルボン酸反復単位と，α，β−エチレン性不飽和モノマー反復単位とを含むコポリマーを少なくとも一つ含み，上記α，β−エチレン性不飽和カルボン酸反復単位の含量はコポリマー重量を基準に１０重量％以上，特に例えば２５〜９９重量％である。
【００５０】
α，β−エチレン性不飽和カルボン酸の例としては，４−ビニールベンゾ酸，フマル酸，ケイ皮酸，ソルビン酸，メサコン酸，マレイン酸，グルタコン酸，シトラコン酸，イタコン酸，インデン−３−カルボン酸，アクリル酸，メタクリル酸，クロトン酸，２−メタクリロイルオキシエチルヒドロゲンフタレート，４−メタクリルアミドベンゾ酸，モノ−（２−メタクリロイルオキシエチル）−スクシン酸及び２−メチル−２−ペンテン酸などがあるが，かかる例に限定されない。好ましい酸含有α，β−エチレン性不飽和カルボン酸には，アクリル酸及びメタクリル酸などがある。
【００５１】
α，β−エチレン性不飽和モノマーの例としては，スチレン，ビニールアセテート，フルオロオレフィン，メチルアクリレート，エチルアクリレート，ブチルアクリレート，メチル（メタクリレート），エチル（メタクリレート），ブチル（メタクリレート），イソボルニルアクリレート，イソボルニルメタクリレート，その他のアクリレート及びメタクリレート系化合物などがあるが，かかる例に限定されない。また，アクリレート系及びメタクリル系化合物にアルキル基（例えば，メチル基，エチル基，ブチル基）のようなグループ（基）を置換させて，コポリマーの物理的特性，特に表面張力，親油性と親水性を調節できる。このような置換基には，アルキル基，アルコキシ基，ハロゲン原子またはハロゲン化されたグループ，シアノ基，パーハロゲン化された（特にパーフルオロ化された）グループなどがある。好ましいα，β−エチレン性不飽和モノマーにはメチルメタクリレート，エチルアクリレートなどがある。
【００５２】
コポリマーでα，β−エチレン性不飽和カルボン酸反復単位の含量は，１０重量％以上，特に２５重量％以上，好ましくは１０〜９９重量％，より好ましくは１０〜９５重量％，さらに好ましくは２０〜９０重量％，さらに好ましくは３０〜８０重量％である。α，β−エチレン性不飽和カルボン酸の含量が，上記範囲を外れる場合には不都合が生じる。例えば，α，β−エチレン性不飽和カルボン酸反復単位の含量が９９重量％を超過する場合には，上記コポリマーは水分に対して過度に敏感に反応してしまう。一方，α，β−エチレン性不飽和カルボン酸反復単位の含量が１０重量％未満である場合には，上記コポリマーは電気伝導度が不十分となる。α，β−エチレン性不飽和カルボン酸の含量が上記範囲を外れる場合に発生する問題点を解決するために，例えば，添加剤またはコモノマーを付加することができる。
【００５３】
コポリマーの最適酸価は，例えば，少なくとも６０ｍｇ  ＫＯＨ／コポリマー１ｇ以上であり，６０〜７５０ｍｇ  ＫＯＨ／コポリマー１ｇであり，好ましくは１２０〜７００ｍｇ  ＫＯＨ／コポリマー１ｇであり，より好ましくは１５０〜６００ｍｇ  ＫＯＨ／コポリマー１ｇ，さらに好ましくは約３００ｍｇ  ＫＯＨ／コポリマー１ｇなどである。酸価が上記範囲を外れる場合には，不都合が生じる。例えば，酸価が７５０ｍｇ  ＫＯＨ／コポリマー１ｇを超過する場合には，上記コポリマーは水分に対して過度に敏感に反応してしまう。一方，酸価が６０ｍｇ  ＫＯＨ／コポリマー１ｇ未満である場合にはコポリマーは電気伝導度が不十分になる。
【００５４】
酸価は，例えば，ＪＩＳ（Ｊａｐａｎｅｓｅ  Ｉｎｄｕｓｔｒｉａｌ  Ｓｔａｎｄａｒｄ）Ｋ００７０法によって測定される。特に，分散剤ポリマーは，適切な溶媒に溶解された後，ここに指示子としてフェノールフタレインが付加される。その後，０．１Ｍ（ｍｏｌ／ｌｉｔｅｒ）水酸化カルシウムのエタノール溶液を利用して滴定を実施する。酸価が５未満，５以上，１５未満，１５以上及び３０未満，３０以上，１００未満及び１００以上である場合，試料として分散剤またはポリマーの含量は各々２０ｇ，１０ｇ，５ｇ，２ｇ及び１ｇである。酸価は前述した滴定と下記数式１とを利用して計算される。
【００５５】
（数式１）
酸価＝Ｂ×Ｆ×５．６１１／Ｓ
【００５６】
上記式中，Ｂは滴定に必要な０．１ｍｏｌ／ｌｉｔｅｒ水酸化カルシウムのエタノール溶液の含量（ｍｌ）を表し，Ｆは０．１ｍｏｌ／ｌｉｔｅｒ水酸化カルシウムのエタノール溶液の係数を表し，Ｓは試料の重量（ｇ）を表す。
【００５７】
本実施形態にかかるオーバーコート層を形成するために用いられる架橋剤としては，架橋するために広く用いられる公知の物質を使用できる。この架橋剤の例としては，１，４−ブタンジオールジグリシジルエーテルのようなジエポキシ反応性改質剤，ウレア−ホルムアルデヒド樹脂及びメラミン−ホルムアルデヒド樹脂のようなアミノプラスト樹脂，トリアジン誘導体，ジアジン誘導体，トリアゾール誘導体，グアニジン誘導体，グアナミン誘導体，フェノール樹脂，イミン末端型プリポリマー，ＩＯＮＡＣ  ＰＦＡＺ−３２２，ＩＯＮＡＣ  ＸＡＭＡ−２及びＩＯＮＡＣ  ＸＡＭＡ−７（Ｓｙｂｒｏｎ  Ｃｈｅｍｉｃａｌｓ，Ｉｎｃ，）のような多官能性アジリジンなどがあるが，かかる例に限定されない。この中でも架橋剤は，特に多官能性アジリジンであるＩＯＮＡＣ  ＰＦＡＺ−３２２などが好ましい。
【００５８】
また，架橋剤の最適含量はオーバーコート層の総重量を基準として，１０重量％以下，０．５〜１０重量％，より好ましくは１〜８重量％，さらに好ましくは２〜５重量％である。架橋剤は，偏って架橋されたポリマーの沈殿を防止するために，オーバーコート溶液を付加する前に希薄溶液に溶解されるようにしてもよい。
【００５９】
本実施形態において，コポリマー及び第２ポリマー（この「ポリマー」はホモポリマー，コポリマー，ターポリマー，テトラポリマーなどの全てを含む。）のブレンドが使われ，本実施形態のオーバーコート物質の例としては，α，β−エチレン性不飽和カルボン酸反復単位から派生した第１ポリマーと，α，β−エチレン性不飽和モノマー反復単位から派生した第２ポリマーとのブレンドの例をあげられるが，かかる例に限定されない。この時，上記第１ポリマーの含量は，例えば，１０重量％以上，特に２５重量％以上である。本実施形態の説明において，このような用語は前述した通りの意味を有する。
【００６０】
α，β−エチレン性不飽和モノマーの例としては，スチレン，ビニールアセテート，フルオロオレフィン，メチルアクリレート，エチルアクリレート，ブチルアクリレート，メチル（メタクリレート），エチル（メタクリレート），ブチル（メタクリレート），その他のアクリレート及びメタクリレートなどがあるが，かかる例に限定されない。α，β−エチレン性不飽和モノマーは，例えばメチルメタクリレートまたはエチルアクリレートであることが好ましい。
【００６１】
上記ブレンドで，第１ポリマーの含量は，例えば，１０−９５重量％，好ましくは２０−９０重量％，より好ましくは３０−８０重量％である。もし，第１ポリマーの含量が上記範囲を外れる場合には，不都合が生じる。例えば，第１ポリマーの含量が９５重量％を超過すれば，コポリマーは水分に対して過度に敏感に反応してしまい，第１ポリマーの含量が１０％未満であれば，コポリマーは電気伝導度が不十分である。
【００６２】
上記ブレンドで，最適の酸価は少なくとも６０ｍｇ  ＫＯＨ／ブレンド１ｇ，特に６０−７５０ｍｇ  ＫＯＨ／ブレンド１ｇ，好ましくは１２０−７００ｍｇＫＯＨ／ブレンド１ｇ及び最も好ましくは１５０−６００ｍｇ  ＫＯＨ／ブレンド１ｇである。もし，ブレンドの酸価が上記範囲を外れれば好ましくない効果が得られる。例えば，ブレンドの酸価が７５０ｍｇ  ＫＯＨ／ブレンド１ｇを超過した場合には，ブレンドは水分に過度に敏感に反応してしまい，６０ｍｇ  ＫＯＨ／ブレンド１ｇ未満である場合には，ブレンドは電気伝導度が不十分になる。
【００６３】
また，電子写真感光体は，例えば，オーバーコート層以外に付加層をさらに含むようにしてもよい。このような付加層の例としては，障壁層（ｂａｒｒｉｅｒｌａｙｅｒｓ），放出層（ｒｅｌｅａｓｅ  ｌａｙｅｒｓ），接着層（ａｄｈｅｓｉｖｅ  ｌａｙｅｒｓ）及びサブ層（ｓｕｂ−ｌａｙｅｒ）などが挙げられる。上記オーバーコート層は，例えば，光導電体要素の最上部に形成され，障壁層はオーバーコート層と光導電性要素との間に介在している。上記接着層は障壁層とオーバーコート層との間に位置してこれらの接着力を向上させ，サブ層は電荷遮断層であって，導電基板と光導電性要素との間に位置してこれらの接着力を向上させる。
【００６４】
上記障壁層は，例えば，架橋性シロキサノール−コロイダルシリカコーティング及びヒドロキシル化されたシルセスキノキサン−コロイダルシリカコーティング層と，ポリビニールアルコール，メチルビニールエーテル／マレイン酸無水物コポリマー，カゼイン，ポリビニールピロリドン，ポリアクリル酸，ゼラチン，澱粉，ポリウレタン，ポリイミド，ポリエステル，ポリアミド，ポリビニールアセテート，ポリビニールクロライド，ポリビニリデンクロライド，ポリカーボネート，ポリビニールブチラル，ポリビニールアセトアセタル，ポリビニールフォーマル，ポリアクリロニトリル，ポリメチルメタクリレート，ポリアクリレート，ポリビニールカルバゾール，前述したポリマーで使われたモノマーのコポリマー，ビニールクロライド／ビニールアセテート／ビニールアルコールターポリマー，ビニールクロライド／ビニールアセテート／マレイン酸ターポリマー，エチレン／ビニールアセテートコポリマー，ビニールクロライド／ビニリデンクロライドコポリマー，セルロースポリマー及びこれらの混合物といった結合剤などを含む。上記有機結合剤は，例えば，フュームシリカ，シリカ，チタニア，アルミナ，ジルコニアまたはこれらの化合物などといった微細無機粒子を含むようにしてもよい。この時，無機粒子の大きさは，例えば０．００１〜５μｍであり，好ましくは０．００５μｍである。障壁層は，例えば，メチルセルロースとメチルビニールエーテル／マレイン酸無水物コポリマーの１：１混合物と，架橋剤であるグリオキサルを含有してなる。
【００６５】
酸含有重合性有機化合物の例としては，４−ビニールベンゾ酸，フマル酸，ケイ皮酸，ソルビン酸，メサコン酸，マレイン酸，グルタコン酸，シトラコン酸，イタコン酸，インデン−３−カルボン酸，アクリル酸，メタクリル酸，クロトン酸，２−メタクリロイルオキシエチルヒドロゲンフタレート，４−メタクリルアミドベンゾ酸，モノ−（２−メタクリロイルオキシエチル）−スクシン酸及び２−メチル−２−ペンテン酸等のα，β−不飽和アルケノン酸などがある。好ましい酸含有重合性有機化合物としては，例えば，アクリル酸とメタクリル酸とがある。
【００６６】
また，接着層は，例えば，ポリエステル，ポリアクリレート，ポリビニールブチラル，ポリビニールピロリドン，ポリウレタン，ポリメチルメタクリレート，ポリ（ヒドロキシアミノエーテル）のようなフィルム形成用ポリマーを含む。好ましくは，接着層は，例えば，ポリ（ヒドロキシアミノエーテル）からなる。もし，かかる接着層が用いられる場合には，当該層の乾燥厚さが例えば約０．０１〜５μｍであることが好ましい。
【００６７】
また，サブ層は，例えば，ポリビニールブチラル，有機シラン系，加水分解性シラン，エポキシ樹脂，ポリエステル系，ポリアミド系，ポリウレタン系，シリコン系物質などを含む。サブ層の乾燥厚さは，例えば２０Å〜２，０００Åであることが好ましい。
【００６８】
上記オーバーコート層と，このオーバーコート層を含有する感光体は，乾式または液体トナーを利用して画像を形成する過程に適している。液体トナー現像は，一般的に乾式トナーと比較して高解像度の画像が得られ，画像固定に必要なエネルギーが小さいという利点がある。有用な液体トナーの例は公知である。液体トナーは，例えば，着色剤，樹脂結合剤，電荷ディレクタ及びキャリア液体を含む。樹脂と顔料との混合比は。例えば，２：１〜１０：１，より好ましくは４：１〜８：１である。一般に，着色剤，樹脂及び電荷ディレクタは，トナー粒子を形成する。
【００６９】
【実施例】
次に，以下では，本発明の好適な実施例について説明するが，本発明は下記実施例にのみ限定されるものではない。
【００７０】
＜比較例Ａ＞
比較例Ａは，米国特許第６，０６６，４２６号の実施例２に記載された方法によって製造された感光体シートに関する。このシートの大きさは約２０ｃｍ×１００ｃｍである。
【００７１】
＜実施例１＞
ポリ（メタクリル酸）（Ｐｏｌｙｓｃｉｅｎｃｅｓ社）のオーバーコート溶液は，ポリマー４．０ｇをエタノール３８．０ｇと脱イオン水３８．０ｇからなる溶媒混合物に溶解して製造した。上記オーバーコート溶液は，使用前にメカニカルシェーカ（ｍｅｃｈａｎｉｃａｌ  ｓｈａｋｅｒ）で一晩攪拌して準備した。上記ポリマーからなるオーバーコート層は，例えば，比較例Ａと同様な方法によって感光体シート上に上記ポリマー溶液をナイフコーター（ｋｎｉｆｅ  ｃｏａｔｅｒ）を使用して４０ミクロンの間隔をおいて塗布して形成した。次いで，上記コーティングされた感光体の試料を８０℃で１０分間乾燥させた。
【００７２】
＜実施例２＞
実施例２にかかるオーバーコート層は，オーバーコート層形成用ポリマーとして，ポリ（メタクリル酸）含量が７５重量％であるポリ（メチルメタクリレート−コ−メタクリル酸）（Ｄｅｐａｒｔｍｅｎｔ  ｏｆ  Ｓｏｌｉｄ  ＳｔａｔｅＥｌｅｃｔｒｏｎｉｃｓ  Ｖｉｌｎｉｕｓ  Ｕｎｉｖｅｒｓｉｔｙから入手した。）を使用する点と，溶媒としてアセトン３８．０ｇ，エタノール１９．０ｇ及び脱イオン水１９．０ｇの混合物を使用する点を除いては，実施例１と同様な手法によって製造された。
【００７３】
＜実施例３＞
実施例３にかかるオーバーコート層は，オーバーコート層形成用ポリマーとして，ポリ（メタクリル酸）含量が２５重量％であるポリ（メチルメタクリレート−コ−メタクリル酸）（Ｐｏｌｙｓｃｉｅｎｃｅｓ  Ｉｎｃ．）を使用する点と，溶媒としてアセトン５４．３ｇ，エタノール２１．７ｇの混合物を使用する点を除いては，実施例１と同様な手法によって製造された。
【００７４】
＜実施例４＞
実施例４にかかるオーバーコート層は，オーバーコート層形成用ポリマーとして，ポリ（メタクリル酸）含量が５重量％であるポリ（メチルメタクリレート−コ−メタクリル酸）（Ｐｏｌｙｓｃｉｅｎｃｅｓ  Ｉｎｃ．）を使用する点と，溶媒としてアセトン３８．０ｇ，エチルアセテート３８．０ｇの混合物を使用する点を除いては，実施例１と同様な手法によって製造された。
【００７５】
＜実施例５＞
実施例５にかかるオーバーコート層は，オーバーコート層形成用ポリマーとして，ポリ（メタクリル酸）含量が２重量％であるポリ（メチルメタクリレート−コ−メタクリル酸）（Ａｌｄｒｉｃｈ社）を使用する点を除いては，実施例４と同様な手法によって製造された。
【００７６】
＜実施例６＞
実施例６にかかるオーバーコート層は，オーバーコート層形成用ポリマーとして，ポリ（メチルメタクリレート）（Ａｌｄｒｉｃｈ社）を使用する点を除いては，実施例４と同様な手法によって製造された。
【００７７】
＜実施例７＞  実施例７にかかるオーバーコート層は，オーバーコート層形成用ポリマーとして，ポリ（アクリル酸）（Ａｌｄｒｉｃｈ社）を使用する点を除いては，実施例１と同様な手法によって製造された。
【００７８】
＜水に対する溶解度テスト＞
上記実施例によって製造された感光体を約１０×１０ｃｍ２大きさのシートに切断した後，これらのオーバーコート層の水に対する溶解度を評価した。上記テストによれば，上記実施例のそれぞれの試料に対して数滴の水を滴下して綿棒で３０秒間強くラビング（ｒｕｂｂｉｎｇ）処理した。もし，オーバーコート層が上記ラビング処理で除去される場合には，オーバーコート層の水に対する溶解度は４とした。そうでなければ，テストされた試料を水に一晩中浸漬した後，ラビングテストを反復した。もし，この過程でオーバーコート層が除去される場合には，オーバーコート層の水に対する溶解度は３とした。一方，オーバーコート層は除去されないが，オーバーコート層が変色している場合には，試料を空気中で乾燥されるように４時間放置し，オーバーコート層を再び検査した。もし，オーバーコート層が相変らず変色している場合には，オーバーコート層の水に対する溶解度は２とした。一方，コート層の変色が空気中で乾燥された後に消える場合には，オーバーコート層の水に対する溶解度は１とした。また，上記テスト中にオーバーコート層に何の変化もない場合には，オーバーコート層の水に対する溶解度は０とした。
【００７９】
＜静電気テスト＞
静電気テストは，通常の雰囲気（即ち，気温２５℃，相対湿度４５〜７５％）下で感光体シートの静電気サイクル特性を評価するものである。上記のようにしてコーティングされた感光体シートを，長さ５０ｃｍ，幅８．８ｃｍの大きさに切断して，アルミニウムドラム（５０ｃｍ円周）の周囲に固定した。テスト中には，消去，コロナ帯電及びレーザー放電ステーションをドラムの最上部から約−８０度，＋４５度，＋９０度の位置に各々配置し，ドラムを約８．１ｃｍ／ｓｅｃの速度で回転させた。第１静電気プローブ（Ｔｒｅｋ  ３４４  ｅｌｅｃｔｒｏｓｔａｔｉｃ  ｍｅｔｅｒ，ｆｒｏｍ  Ｔｒｅｋ  Ｉｎｃ．）をレーザー放電ステーションの直後に配置し，第２静電気プローブをドラムの最上部から１８０度の位置に配置した。
【００８０】
試料は，第１〜３サイクルという３サイクル（ドラム回転）で完全に帯電された。次いで，第４サイクルで７８０ｎｍ，６００ｄｐｉのレーザーで放電され，放電電圧Ｖｄｉｓを得た。さらに後続の３サイクル（第５〜７サイクル）で完全に帯電されて，帯電許容電圧Ｖａｃｃを得た。その後，第８サイクルで７２０ｎｍの消去ランプだけで放電させて，残留電圧Ｖｒｅｓを得た。最終的に，最後の３サイクル（第９〜１１サイクル）で完全に帯電させた。帯電許容電圧及び放電電圧は前述した静電気プローブを利用して，測定，記録した。
【００８１】
＜テーバ式磨耗試験（平板回転摩耗試験）＞
比較例Ａ及び実施例１〜６の試料の耐摩耗性は，テーバ式摩耗器（Ｔａｂｅｒａｂｒａｓｅｒ）（ｍｏｄｅｌ  ５０５，Ｔｅｌｅｄｙｎｅ  Ｔａｂｅｒ  Ｎｏｒｔｈ  Ｔｏｎａｗａｎｄａ）を利用して，ＡＳＴＭ  Ｄ−４０６０法を利用してテストした。耐摩耗性テストのために，試料をダイカッターを用いて１０ｃｍの直径にカットし，テスト中に試料がトナーキャリア液体に浸かるように試料ホルダに装着し，試料を一対のＩＣＳ−１０Ｆラバーホイール（Ｐａｕｌ  Ｎ．Ｇａｒｄｎｅｒ  Ｃｏｍｐａｎｙ  Ｉｎｃ．）を利用して２５０ｇ荷重でサイクル１０００回で摩耗させた。テスト後に，試料を通常の雰囲気で乾燥させ，テストされた試料上の表面摩耗状態を肉眼で観察して，摩耗状態が軽（ｌｉｇｈｔ），重（ｈｅａｖｙ）に区別した。
【００８２】
上記比較例Ａ及び実施例１〜６の試料について，静電気テストおよびテーバ式磨耗試験を行った結果を表１に示す。
【００８３】
【表１】
比較例Ａ及び実施例１〜７の静電気及びテーバ式磨耗試験結果
0003782765.tif 000002
＊実施例７はポリ（アクリル酸）に関するものである。
【００８４】
＜比較例Ｂ＞
比較例Ｂは，メタクリル酸反復単位の含量が７５重量％であるポリ（メチルメタクリレート−コ−メタクリル酸）非架橋コポリマー（Ｄｅｐａｒｔｍｅｎｔ  ｏｆ  Ｓｏｌｉｄ  Ｓｔａｔｅ  Ｅｌｅｃｔｒｏｎｉｃｓから入手。）からなるオーバーコート層を有する感光体に関する。オーバーコーティング溶液はコポリマー４．０ｇをアセトン３８．０ｇ，エタノール１９．０ｇおよび脱イオン水１９．０ｇの混合物に溶解させて製造した。このオーバーコーティング溶液は，使用前にメカニカルシェーカで一晩攪拌して準備した。上記コポリマーからなるオーバーコート層は，米国特許第６，０６６，４２６号に記述された方法によって感光体シート上にコポリマー溶液をナイフコーターを使用して４０ミクロンの間隔でコーティングして形成された。シートの大きさは約２０ｃｍ×１００ｃｍであった。次いで，コーティングされた感光体は８０℃に調節されたオーブンで１０分間乾燥させた。
【００８５】
＜実施例８＞
オーバーコート層を，コポリマー重量に対して含量が０．５重量％であるＩＯＮＡＣ  ＰＦＡＺ−３２２（Ｓｙｂｒｏｎ  Ｃｈｅｍｉｃａｌｓ  Ｉｎｃ．から商業的に入手した多官能性アジリジンである。）で架橋された比較例Ｂのコポリマーを利用して形成した。上記オーバーコート溶液を製造するために，まず，架橋剤０．２ｇをアセトン４９．８ｇ，エタノール２５．０ｇ，脱イオン水２５．０ｇの混合溶媒に溶解して架橋剤溶液を製造した。次いで，別の容器でコポリマー１．５ｇをアセトン１２．４ｇ，エタノール６．２ｇ及び脱イオン水６．２ｇの混合溶媒に溶解した。その後，このコポリマー溶液に上記架橋剤溶液３．８ｇを付加した。コーティングされた感光剤が１１０℃に調節されたオーブンで２０分間硬化される点を除いては，オーバーコート溶液は上記比較例Ｂと同様なコーティング方法によって感光体上にコーティングされた。
【００８６】
＜実施例９及び１０＞
実施例９および１０にかかるオーバーコート層は，ＩＯＮＡＣ  ＰＦＡＺ−３２２の含量がコポリマー重量に対して，それぞれ１重量％および２重量％に増加している点を除いては，実施例８と同様な手法によって製造された。
【００８７】
上記比較例Ｂ及び実施例８〜１０の試料について，溶解度テストおよび静電気テストを行った結果を表２に示す。
【００８８】
【表２】
比較例Ｂ及び実施例８〜１０の溶解度および静電気テスト結果
0003782765.tif 000003
＊静電気テストは，試料が３０℃に調節された環境チャンバ内で高湿状態（９０％相対湿度）に２４時間露出される前と後について，それぞれ通常の雰囲気で実施した。
【００８９】
＜実施例１１＞
含量が１重量％の１，４−ブタンジオールジグリシジルエーテル（Ａｌｄｒｉｃｈ社）で架橋された比較例Ｂのコポリマーを利用してオーバーコーティング層を製造した。上記オーバーコート溶液を製造するために，まず，架橋剤０．５ｇをアセトン４．７ｇ，エタノール２．４ｇ，脱イオン水２．４ｇの混合溶媒に溶解して架橋剤溶液を製造した。次いで，別の容器でコポリマー１．５ｇをアセトン１４．３ｇ，エタノール７．１ｇ，脱イオン水７．１ｇの混合溶媒に溶解した。その後，上記コポリマー溶液に上記架橋剤溶液０．３ｇを付加した。コーティングされた感光体が１１０℃に調節されたオーブンで２０分間硬化される点を除いては，オーバーコート溶液は上記比較例Ｂと同様なコーティング方法によって感光体上にコーティングされた。
【００９０】
＜実施例１２，１３及び１４＞
１，４−ブタンジオールジグリシジルエーテルの含量がコポリマー重量に対して各々５％，１５％及び２５％であることを除いては，実施例１１と同様な手法によって製造された。
【００９１】
上記比較例Ｂ及び実施例８〜１４の試料について，溶解度テストおよび静電気テストを行った結果を表２に示す。
【００９２】
【表３】
比較例Ｂ及び実施例８〜１４の溶解度および静電気テスト結果
0003782765.tif 000004
＊静電気テストは，試料が３０℃に調節された環境チャンバ内で高湿状態（９０％相対湿度）に２４時間露出される前と後について，それぞれ通常の雰囲気で実施した。
【００９３】
以上のように，本実施形態にかかる電子写真感光体は，例えば，α，β−エチレン性不飽和カルボン酸反復単位と，α，β−エチレン性不飽和モノマー反復単位とを含むコポリマーを含み，上記α，β−エチレン性不飽和カルボン酸反復単位の含量がコポリマーを基準に１０重量％以上であるオーバーコート層を有するようにしてもよい。さらに，上記コポリマーは，酸価が少なくとも６０ｍｇ  ＫＯＨ／コポリマー１ｇであるようにしてもよい。また，上記コポリマーは，上記α，β−エチレン性不飽和カルボン酸とは異なる第２のα，β−エチレン性不飽和モノマー及び／又はα，β−エチレン性不飽和モノマーから派生されたユニットを含む第２ポリマーまたはコポリマーと混合（ブレンド）された状態で存在するようにしてもよい。また，上記コポリマーまたは上記コポリマーブレンドは，架橋されている，或いは架橋可能な層に存在するようにしてもよい。かかる架橋は，α，β−エチレン性不飽和カルボン酸またはα，β−エチレン性不飽和モノマーのグループと反応する架橋剤によってなされる。
【００９４】
以上のような構成により，機械的特性，物理的特性及び電子伝導性に優れたな電子写真用有機感光体を提供することができる。このため，かかる電子写真感光体を用いることで電子写真の画質を大幅に向上させることができ，反復使用しても画質が劣化することがない。
【００９５】
以上，添付図面を参照しながら本発明の好適な実施形態および実施例について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００９６】
例えば，上記実施例ではコポリマーはブレンド状態で使われていないが，本発明はかかる例に限定されず，コポリマーをブレンド状態で使用してもよい。
【００９７】
また，上記実施例では，第２ポリマー及び／又は所定含量の架橋剤を用いてオーバーコート層を形成しているが，本発明はかかる例に限定されない。例えば，オーバーコート層は，第２ポリマー及び／又は架橋剤が含まれていなくともよい。
【００９８】
【発明の効果】
以上説明したように，本発明によれば，機械的特性だけでなく電気伝導性にも優れた電子写真用感光体が提供される。この感光体と例えば液体トナーと共用することによって，高品質の画像を提供できる。さらに，かかる感光体を繰り返し用いたとしても，この画像の高品質を維持することができる。